(57)【特許請求の範囲】
【請求項１】
電子天秤に用いるコイルであって、
コイル電線間の空間が真空含浸された樹脂で満たされ、コイル表面の露出面が、該表面にコーティングされた樹脂により、コイル電線の外周の凸凹がコイル表面に現れない状態に平滑化されており、
前記コイル電線間の空間に真空含浸された樹脂がポリイミド樹脂であり、前記コイル表面にコーティングされた樹脂がポリイミド樹脂またはブチルゴムである
ことを特徴とする電子天秤用コイル。
【請求項２】
電子天秤に用いるコイルの防湿方法であって、
真空含浸によりコイル電線間の空間を液状の樹脂で満たした後、該樹脂を硬化させる第１のステップと、
前記第１のステップの処理が終了したコイルの表面に樹脂をコーティングして平滑面を形成し、該平滑面により、コイル電線の外周の凸凹が表面に現れない状態にコイル表面の露出面を平滑化する第２のステップと、
を備え、
前記第１のステップで、有機溶剤で溶解したポリイミド樹脂を用い、前記第２のステップで、有機溶剤で溶解したポリイミド樹脂または非加硫ブチルゴムを用いることを特徴とする電子天秤用コイルの防湿方法。
【発明の詳細な説明】
【技術分野】
【０００１】
本発明は、電磁平衡式の電子天秤の電磁部で使用されるコイルと、その防湿方法に関し、電子天秤用コイルの防湿性能の向上を図るものである。
【背景技術】
【０００２】
電磁平衡式の電子天秤は、支点を間に挟んで、一方の側に被計量物の荷重が加えられ、他方の側に電磁力を発生するコイルが取り付けられるビームを備えている。コイルは、永久磁石の磁界が作用する電磁部に収容され、電磁力でビームがバランスするようにコイルに電流が供給され、その電流値から被計量物の荷重が算出される。
【０００３】
コイルは、図１に示すように、ボビン１０の回りにコイル導線２０が何重にも巻かれて構成されている。
接触するコイル導線２０の間には空間２１が存在し、この空間の吸湿の具合でコイルの質量が変化する。これは、電子天秤の精度を低下させる原因になる。
そのため、コイルの周囲を金属箔で被覆して防湿を図ったり、外気に露出しているコイル部分に射出成型等で防湿層を形成したりすることが行われている。
【０００４】
回転電機などのコイルに樹脂を真空含浸し、コイル内の空間を樹脂で満たすことは、例えば下記特許文献１に記載されているように、古くから行われている。
この方法を応用すれば、電子天秤用コイルの内部を効果的に防湿することができる。
【先行技術文献】
【特許文献】
【０００５】
【特許文献１】特開平９−３２７１４４号公報
【発明の概要】
【発明が解決しようとする課題】
【０００６】
しかし、実際に実施してみると、次のような課題が見出された。
電子天秤用コイルにワニスを真空含浸させると、図２に示すように、コイル内部の空間は完全に含浸樹脂３０で充填されるが、巻回されたコイル導線２０の表面の一部がコイル表面に露出し、この露出した表面部分の連なりのために、コイル表面が凸凹になる。
このようにコイル表面に凸凹が存在すると、湿度の高い環境で計量を行う場合に、湿気から変化した水滴がコイル表面の凹部に留まり、そのためにコイルの質量が変化して、高精度の計量ができなくなる。
【０００７】
本発明は、こうした事情を考慮して創案したものであり、湿度の影響が回避できる電子天秤用コイルを提供し、そのための防湿方法を提供することを目的としている。
【課題を解決するための手段】
【０００８】
本発明は、電子天秤に用いるコイルであって、コイル電線間の空間が真空含浸された樹脂で満たされ、コイル表面の露出面が、この表面にコーティングされた樹脂により、コイル電線の外周の凸凹がコイル表面に現れない状態に平滑化されており、コイル電線間の空間に真空含浸された樹脂がポリイミド樹脂であり、コイル表面にコーティングされた樹脂がポリイミド樹脂またはブチルゴムであることを特徴とする。
コイル電線間の空間は真空含浸された樹脂で完全に満たされ、また、コイル表面には、コーティングした樹脂で平滑面が形成される。そのため、湿気は、コイル内部に侵入できず、また、コイル表面の平滑面には水滴も付着し難い。それ故、湿度によるコイル質量の変化が生じない。
【００１１】
また、本発明は、電子天秤に用いるコイルの防湿方法であって、真空含浸によりコイル電線間の空間を液状の樹脂で満たした後、該樹脂を硬化させる第１のステップと、第１のステップの処理が終了したコイルの表面に樹脂をコーティングして平滑面を形成し、該平滑面により、コイル電線の外周の凸凹が表面に現れない状態にコイル表面の露出面を平滑化する第２のステップと、を備え、第１のステップで、有機溶剤で溶解したポリイミド樹脂を用い、第２のステップで、有機溶剤で溶解したポリイミド樹脂または非加硫ブチルゴムを用いることを特徴とする。
第１のステップで、コイル電線間の空間が樹脂で満たされ、第２のステップで、コイル表面に平滑面が形成される。そのため、湿気は、コイル内部に侵入できず、また、コイル表面が平滑面であるため、水滴が付着し難くなる。
【発明の効果】
【００１４】
本発明により、湿度によって質量が変動しないコイルを得ることができ、このコイルを用いて湿度の影響を受けない、安定した特性の電子天秤を製造することができる。
また、本発明の電子天秤用コイルは、成熟した技術である真空含浸方法及びコーティング方法により得られるため、製造が容易であり、低コストでの製造が可能である。
【図面の簡単な説明】
【００１５】
【図１】電子天秤用のコイルの断面図
【図２】図１のコイルにワニスを含浸させた状態を示す図
【図３】図２のコイルの表面にコーティングを施した状態を示す図
【図４】湿度によるコイル重量の変化を示す図
【発明を実施するための形態】
【００１６】
本発明の電子天秤用コイルは、コイル電線間の空間に液状の樹脂を真空含浸し、この樹脂を硬化した後、コイル表面に樹脂をコーティングして平滑面を形成する。
真空含浸した樹脂を硬化した状態のコイルは、図２に示すように、巻回されたコイル導線２０の表面の一部がコイル表面に露出して、コイル表面に凸凹が存在しているが、このコイル表面に樹脂をコーティングして、図３に示すように、コイル表面に平滑面３１を形成する。
このようにコイル表面を平滑化すると、水滴がコイル表面に付着し難くなり、コイルの質量の変化が回避できる。
【００１７】
以下、本発明を実施例により具体的に説明するが、本発明は、これらの実施例に限定されるものではない。
（実施例１）
ポリイミドをケトン系溶媒や芳香族炭化水素系溶媒、エステル系溶媒などで溶解したポリイミドワニスを開口容器に入れ、この容器と、ボビン上にコイル電線を巻回したコイルとを真空容器内に置き、真空容器内の空気を抜いてコイル内に含まれる空気を脱気した。次いで、真空状態を保った真空容器内で、コイルをポリイミドワニスに浸け、ポリイミドワニスをコイルの内部まで含浸させた。その後、真空容器から取り出したコイルを２４０℃、６０分加熱して含浸したポリイミド樹脂を硬化した。
次に、ポリイミドワニスをコイル表面に塗布し、２４０℃、６０分加熱して、コーティングしたポリイミド樹脂を硬化した。
得られたコイルの表面は、コーティングしたポリイミド樹脂により平滑化していた。
【００１８】
（実施例２）
実施例２では、実施例１と同様の真空含浸手順でコイル内部の空間をポリイミド樹脂で満たした後、コイル表面を非加硫ブチルゴムでコーティングした。
得られたコイルの表面は、コーティングしたブチルゴムにより平滑化していた。
また、コイル表面にコーティングしたブチルゴムは、ポリイミド樹脂の吸湿を防ぐ作用も有している。
【００１９】
図４は、真空含浸後のコイル表面にコーティングを施した本発明の電子天秤用コイルと、コーティングを施さないコイルの「湿度によるコイル重量の変化」を示している。
この図から分かるように、真空含浸後のコイル表面にコーティングを施すことで、「湿度によるコイル重量の変化」が大幅に改善できる。
【産業上の利用可能性】
【００２０】
本発明の電子天秤用コイルを組み込んだ電子天秤は、高湿度環境下でも高精度の計量が可能であり、そうした環境での計量作業を必要としている製造工場や物流施設、輸送施設などを始めとして、各分野で幅広く利用することができる。
【符号の説明】
【００２１】
１０  ボビン
２０  コイル導線
２１  空間
３０  含浸樹脂
３１  コーティング面
【図１】
0005888886.tif 000002
【図２】
0005888886.tif 000003
【図３】
0005888886.tif 000004
【図４】
0005888886.tif 000005